(57)【要約】  本発明は、合成繊維を用いることなしに又は合成繊維の使用量を減らしても、マスキング作業時のテープ手切れを抑制し、作業効率を落とさない含浸塗工タイプ和紙テープ基材を提供することを課題とする。  上記課題を解決するため鋭意研究の結果、マーセル化パルプを機械抄き和紙に用いることで、合成繊維を用いることなしに、必要なテープ特性を得ることができ、本発明を完成するに至った。また、合繊繊維の使用量を減らしても必要な特性を得ることが可能となった。【特許請求の範囲】
【請求項１】
マーセル化処理したパルプを含むことを特徴とする和紙からなる、含浸塗工タイプ和紙テープ基材。
【請求項２】
和紙に含まれるマーセル化パルプの割合が５〜１００重量％である請求項１記載の含浸塗工タイプ和紙テープ基材。
【発明の詳細な説明】
【技術分野】
【０００１】
本発明はマスキング用途に適している粘着テープの支持体である和紙テープ基材に関し、引き裂き強度を増加させ、作業性を向上させる含浸塗工タイプ和紙テープ基材に関する。
【背景技術】
【０００２】
車両、建築などのあらゆる塗装時のマスキング用として、紙粘着テープが広く使用されている。紙粘着テープには、引きはがし時に簡単に切れないように十分な強度が要求される。この紙粘着テープの支持体としては、木材パルプに合成繊維を混抄した原紙片面に、粘着剤層の下塗層として、合成樹脂を塗布し、反対面に剥離剤の目止め層及びペイントのしみ込み防止層として合成樹脂を塗布した構成のもの（以下  塗工タイプ和紙テープ基材）が知られている。また、木材パルプに合繊繊維を混抄した原紙に、合成樹脂を含浸乾燥し、その含浸紙の片面に剥離剤目止め層及びペイントのしみ込み防止層として、合成樹脂を塗布したもの（以下  含浸塗工タイプ和紙テープ基材）が知られている。【０００３】
塗工タイプ和紙テープ基材は、原紙厚さ方向に合成樹脂が十分に存在しないため、粘着剤塗布工程での液の裏抜けの問題から粘着剤に制限があり、また、マスキングテープとしての柔軟性が含浸塗工タイプ和紙テープ基材より劣り、曲面の被着体に貼りにくい問題点がある。含浸塗工タイプ和紙テープ基材は粘着剤に制限が少なく、マスキングテープにとって重要である再剥離性に優れ、環境を考慮した水系アクリル粘着剤を使用できる為、現在ではマスキング用途の和紙テープの支持体として、含浸塗工タイプ和紙テープ基材に移行している。【０００４】
和紙とは、機械抄きで得られる薄く、高強度な平面紙の事である。
テープ基材に用いられる和紙の材料としては伝統的な和紙とは異なり、木材クラフトパルプのような化学蒸解パルプが主に用いられるが、楮や三椏、マニラ麻等の繊維を用いても良い。また、強度を改善するためにポリエステル繊維やビニロン繊維等の合成繊維を混抄することも可能である。機械抄きの和紙に明確な定義はないが、概ね厚さ１００μｍ以下、米坪６０ｇ／ｍ２以下、密度０．７ｇ／ｃｍ３以下である。【０００５】
含浸塗工タイプ和紙テープ基材に対して、クレープ紙タイプのマスキングテープは、基材が厚いため塗装が厚くなるほか、クレープによる凹凸によって塗装端面が滲むため美しい仕上がりにならない。一方、和紙を基材としたマスキングテープは、クレープ紙と比較して薄く平滑であるため、塗装の見切りラインを美しく仕上げることができる。含浸塗工タイプ和紙テープ基材は手切れ性がある一方で十分な強度があるので作業性が良い。さらに、追従性と伸びに優れ、曲面への貼り付けも容易である。【０００６】
また、テープ基材の強度、特に引き裂き強度が低いと、引きはがし時においてテープが切れて作業効率を落とす原因となる。
その対策として、和紙テープ基材にはビニロンやＰＥＴなど繊維長３ｍｍ以上の合成繊維を混抄して強度を高めている。しかし、これら合成繊維は天然繊維に比べて高価である。基材の強度を高めるためには、繊維長のより長い繊維を用いるか、合成繊維量を増やすしかなかった。だが、繊維長を長くすると結束を生じやすくなることから、製造上の限界がある。また、コストの面から合成繊維量にも限界がある。【０００７】
特許文献１では剥離時のテープ切れを防ぐために、引き裂き強度の高いフィルム基材をマスキングテープに用いることを提案している。
また、特許文献２は、繊度５〜６０ｄｔｅｘの熱可塑性ポリマー繊維からなる基布と不織布を貼り合わせることで引き裂き強度に優れた和紙調の繊維製品を作ることを提案している。その中で、高い引き裂き強度を得るためには繊度が５ｄｔｅｘ以上必要であることを指摘している。さらに、特許文献３でも同様に、強度保持のためには一定以上の繊度が必要であることを指摘している。
【先行技術文献】
【特許文献】
【０００８】
【特許文献１】特開２００７−３１５５２号公報
【特許文献２】特開２００６−２８９７２３号公報
【特許文献３】特開平６−２００４６２号公報
【発明の概要】
【発明が解決しようとする課題】
【０００９】
本発明は、高価な合成繊維を用いることなしに、マスキングテープの引き裂き強度を改善し、作業効率を落とさない含浸塗工タイプ和紙テープ基材を提供することを課題とする。
【課題を解決するための手段】
【００１０】
本発明者らは、かかる課題を解決するため鋭意研究の結果、マーセル化パルプを機械抄き和紙に用いることで課題を解決することを見出し、本発明を完成するに至った。
すなわち本発明は、
（１）マーセル化処理したパルプを含むことを特徴とする和紙からなる、含浸塗工タイプ和紙テープ基材
（２）マーセル化針葉樹パルプを５〜１００重量％の割合で含む機械抄きした和紙を用いることを特徴とする含浸塗工タイプ和紙テープ基材
（３）上記マーセル化パルプの重量加重平均繊維長が１．５ｍｍ以上であることを特徴とする含浸塗工タイプ和紙テープ基材
（４）機械抄きした和紙に樹脂ガラス転移点温度が−２５℃以下の樹脂を含浸し、その含浸率が２０％以上であることを特徴とする含浸塗工タイプ和紙テープ基材
（５）塗工樹脂がアクリル酸エステル系、スチレンーブタジエンゴム系、アクリロニトリルーブタジエンゴム系、メチルメタクリレートーブタジエンゴム系、酢酸ビニル系のエマルジョンである請求項１記載の含浸塗工タイプ和紙テープ基材
を提供する。
【発明の効果】
【００１１】
本願発明により、合成繊維を使用しなくても、マスキングテープの引き裂き強度を改善し、作業効率を向上させる含浸塗工タイプ和紙テープ基材を得ることができる。また、従来よりも合成繊維の使用量を抑えても、十分なマスキングテープの引き裂き強度を得ることができる。
【発明を実施するための形態】
【００１２】
本発明で用いられる原紙には、マーセル化処理した針葉樹パルプ単独、又はクラフトパルプとマーセル化処理した針葉樹パルプを混合して抄造した和紙が挙げられる。一般的に円網抄紙機にて抄造するが、長網抄紙機、傾斜金網抄紙機、短網タイプや円網と短網のコンビネーションタイプ等でもよい。上記クラフトパルプは強度の点で針葉樹が望ましい。上記針葉樹マーセル化パルプを混合するときの比率は５重量％以上、望ましくは１０重量％以上が好ましい。５％未満の場合、十分な引き裂き強度が得られない。マーセル化パルプの重量加重平均繊維長は１．５ｍｍ以上であることが望ましい。さらに好ましくは、２．０ｍｍ以上である。これ以下であると、引き裂き強度向上効果が小さくなる。
【００１３】
本発明における和紙とは、クレープ紙でないことであり、機械抄きで得られる薄く、高強度な平面紙の事である。
【００１４】
パルプのマーセル化は、既知の方法で行うことができる。クラフトパルプや、サルファイトパルプなどの化学パルプを強アルカリに浸漬した後、残留アルカリを除去することでマーセル化パルプを得ることができ、パルプは木材、非木材を問わず使用できる。また、蒸解方法も特に限定されない。アルカリ水溶液としては、ナトリウム、カリウム、カルシウム等のアルカリ金属やアルカリ土類金属の水酸化物あるいは炭酸塩等のアルカリ水溶液を使用できるが、強アルカリのものが好ましい。強アルカリの場合、水溶液への浸漬は室温で10分〜24時間程度処理すれば良い。アルカリ水溶液の濃度は一般的には9重量％以上50重量％以下である。マーセル化処理によって多量のアルカリ分が残存するため、アルカリ処理後に水や酸水溶液による洗浄によってアルカリ分を除くことが好ましい。酸水溶液としては、希硫酸、希塩酸、希硝酸、リン酸の鉱酸又はこれらの酸性塩、例えば、硫酸アンモニウム、塩化マグネシウム、硝酸亜鉛等の水溶液を用いることができる。
また、市販されているものとしては、商品名：ポロサニア−Ｊ-ＨＰ（Ｐorosanier −Ｊ-ＨＰ、会社名：レヨニア社）が知られている。これは針葉樹をクラフト法でパルプ化した後に苛性ソーダでマーセル化処理を施したものである。
マーセル化処理によって、単繊維強度が増加し、剛直になることが知られている。また、膨潤によりパルプ繊維断面が真円形に近くなる。繊維間の水素結合が形成されにくくなるため、マーセルパルプを使用した紙は嵩高な低密度の紙となる。
【００１５】
本発明によると、マーセル化パルプを用いることで、必要な引裂強度を得ることができるが、さらに、強度が必要な場合は、合成繊維を混抄することもできる。マーセル化パルプによる引裂強度向上効果により、合成繊維を単独で混抄するのに比べ、混抄する合成繊維の量を抑えることができる。合成繊維としては、ビニロン、ポリエステル、ナイロン、ポリオレフィン、アクリルが使用でき、その中でも特に合成繊維の離解性の点でビニロン、ポリエステルが好ましい。引き裂き強度の点では熱融着型（バインダー）繊維よりも、融着しない主体繊維の方が好ましい。木材パルプとの合成繊維混抄比率は３〜５０重量％が好ましい。合成繊維混抄比率が２％以下の場合、合成繊維を混抄する効果が低くなり、５０％以上だと著しくコスト高となるばかりが、手切れ性が悪くなる。
合成繊維の繊維長は３〜６ｍｍが好ましい。３ｍｍ未満であると基材の強度が十分得られない。６ｍｍを超えると結束を生じやすくなり、和紙を抄造するのが難しくなる。
【００１６】
原紙の坪量は、２５〜４０g/ｍ２が好ましい、坪量が２５g未満では、支持体としたときに十分な強度が得られず、テープが切れ易くなる。また、坪量が４０ｇ以上では、腰が強くなるため被着体の密着性が悪くなる。なお、強度付与のために湿潤紙力剤、紙力増強剤および紙力剤助剤を内添もしくは外添によって加えることができる。
【００１７】
本発明に記載している樹脂のガラス転移点温度は、樹脂モノマー組成比と各モノマーのガラス転移点温度から算出したものである。
【００１８】
本発明で用いられる含浸紙は、上記原紙にエマルジョン系樹脂を含浸、乾燥したものである。用いられる樹脂としては、アクリル酸エステル系、スチレンーブタジエンゴム系、メチルメタクリレートーブタジエンゴム系のエマルジョン等が挙げられ、単独あるいは混合して用いることができる。中でも、含浸紙の強度、柔軟性を持たせるため、ガラス転移点温度がー２５℃以下のエマルジョン樹脂が好ましい。ガラス転移点温度がー２５℃以上になると、基材の引き裂き強度が十分に得られず、テープ切れの原因となる。
樹脂の含浸量は、原紙に対して、２０重量％以上が好ましい、樹脂量が２０重量％未満では、支持体としての強度が不十分であり、粘着剤塗布工程での液の裏抜け等の懸念点がある。
含浸方法は、抄造後にオンラインでサイズプレスなどによる含浸する方法、一旦抄造乾燥巻き取り後にオフラインでディップ含浸する方法の何れでも良い。
【００１９】
本発明の含浸塗工タイプテープ基材には、ブロッキング防止や溶剤の浸透を防ぐなどの目的で、樹脂層を設けることができる。上記含浸紙の片面に設ける樹脂は、ガラス転移点温度が０〜４０℃のエマルジョン系樹脂である。樹脂のガラス転移点温度が０℃以下では、高温高湿下での手切れ性悪化が改善されない点、テープ基材をロール状態に巻き取った時のブロッキングが懸念される。４０℃以上の樹脂を使用すると、樹脂皮膜性が悪く、剥離剤の目止め効果、ペイントのしみ込み防止効果が十分得られない。
樹脂としては、アクリル酸エステル系、スチレンーブタジエンゴム系、アクリロニトリルーブタジエンゴム系、メチルメタクリレートーブタジエンゴム系、酢酸ビニル系のエマルジョン等が挙げられ、単独あるいは混合して用いることができる。
【００２０】
上記樹脂の塗工量（乾燥坪量）は好ましくは２〜２０g/ｍ２である。塗工量が２g/ｍ２未満では、溶剤の浸透を十分に防げず、好ましくない。ただし、テープの構成や用途によっては２ｇ/ｍ２以下でも良い。また、２０g/ｍ２以上になると、コスト高になる。
上記樹脂の塗工は、抄紙機に備えているオンマシン塗工あるいは抄紙後、オフマシン塗工のいずれもが可能である。塗工方式は特に限定されることはなく、例えば、エアナイフコータ、ロッドコータ、ブレードコータなどのコータ及びその他の塗工方式が利用できる。
【００２１】
以上説明した本発明の含浸塗工タイプテープ基材を用いて、公知の方法により剥離剤、粘着剤を塗布することにより、マスキング用途の和紙テープが得られる。マスキングテープは再剥離性テープであり、一般に粘着力が低いものである。従って、本発明の樹脂層の上に剥離剤を設けなくとも、巻き戻しは比較的容易であり、樹脂層を剥離層とし、省略することも可能である。
【００２２】
本発明の和紙テープ基材は、マスキング用途のテープだけでなく、軽梱包用のテープの支持体としても好適に用いることができる。
【実施例】
【００２３】
以下に、本発明の実施例を挙げる。手抄きシートは円筒シートマシンで作製した。引き裂き強度測定はＪＩＳ  Ｐ−８１１６法に準じ、２３℃-５０％の雰囲気下で行った。実際の製品は、前述の抄紙機によって製造されるが、得られる傾向は手抄きシートによる比較と変わらない。
塗工層が基材の強度に与える影響は小さいので、実施例および比較例では原紙に樹脂を含浸しただけの、未塗工の基材を用いた。
【００２４】
（マーセル化）
市販のマーセル化パルプ  商品名：ポロサニア−Ｊ-ＨＰ（Ｐorosanier −Ｊ-ＨＰ、会社名：レヨニア社）の他、針葉樹クラフトパルプを独自にマーセル化処理したものも用意した。離解後に脱水したパルプ（固形６０ｇ）に２０ｗｔ％ＮａＯＨ水溶液となるように水２００ｍLと苛性ソーダを加えて良く撹拌した。３０分放置し搾水した。その後、水で洗い希硫酸で中和した。さらに水で洗浄し脱水してマーセル化パルプを得た。
【００２５】
（繊維長測定）
マーセル化パルプの繊維長測定は繊維長測定機  カヤーニＦＳ‐２００（メッツォオートメーション（株）製）を用いておこなった。
【００２６】
（実施例１）
市販の針葉樹マーセル化パルプとして  ポロサニア‐Ｊ‐ＨＰ（Ｐｏｒｏｓａｎｉｅｒ‐Ｊ-ＨＰ、会社名：レヨニア社）を用意した。このマーセル化パルプ５重量と市販の針葉樹クラフトパルプ（ＮＢＫＰ１とする）９５重量％を混抄し、３５ｇ／ｍ２の手抄きシートを作製した。これにアクリル系エマルジョン／ＳＢＲエマルジョン＝５０／５０の混合液を含浸剤として含浸紙乾燥重量に対して２５〜３０重量％になるように含浸乾燥し、含浸テープ基材を得た。
【００２７】
（実施例２）
マーセル化パルプ  ポロサニア‐Ｊ‐ＨＰの混抄比率を１０重量％、ＮＢＫＰ１を９０重量％に変えた以外は実施例１と同様にして含浸テープ基材を得た。
【００２８】
（実施例３）
マーセル化パルプ  ポロサニア‐Ｊ‐ＨＰの混抄比率を２０重量％、ＮＢＫＰ１を８０重量％に変えた以外は実施例１と同様にして含浸テープ基材を得た。
【００２９】
（実施例４）
マーセル化パルプ  ポロサニア‐Ｊ‐ＨＰの比率を１００重量％に変えた以外は実施例１と同様にして含浸テープ基材を得た。
【００３０】
（実施例５）
実施例１で用いたＮＢＫＰ１を前述の方法でマーセル化した。このマーセル化パルプ（マーセル化ＮＢＫＰ１  とする）２０重量％にＮＢＫＰ１  ８０重量％を加えて混抄し、３５ｇ／ｍ２の手抄きシートを作製した以外は、実施例１と同様にして含浸テープ基材を得た。
【００３１】
（実施例６）
実施例５において、マーセル化ＮＢＫＰ１の比率を１００重量％に変えた以外は実施例５と同様にして含浸テープ基材を得た。
【００３２】
（実施例７）
実施例５において、マーセル化に用いる針葉樹クラフトパルプを別のものに変えた（このマーセル化パルプをマーセル化ＮＢＫＰ２  とする）。その他は、実施例５と同様にして含浸テープ基材を得た。
【００３３】
（実施例８）
実施例７において、マーセル化ＮＢＫＰ２の比率を１００重量％に変えた以外は実施例７と同様にして含浸テープ基材を得た。
【００３４】
（実施例９）
合成繊維として（株）クラレ製ビニロン繊維ＶＰＢ‐１０２（５ｍｍ）を１０重量％、マーセル化パルプとしてポロサニア‐Ｊ‐ＨＰを１０重量％、ＮＢＫＰ１  ８０重量％で混抄し、３５ｇ／ｍ２の手抄きシートを作製したほかは実施例１と同様にして含浸テープ基材を得た。
【００３５】
（比較例１）
マーセル化処理していないＮＢＫＰ１の比率を１００重量％として手抄きシートを作製したほかは実施例１と同様にして含浸テープ基材を得た。
【００３６】
（比較例２）
マーセル化処理をしていないＮＢＫＰ２の比率を１００重量％として手抄きシートを作製したほかは実施例１と同様にして含浸テープ基材を得た。
【００３７】
（比較例３）
合成繊維として（株）クラレ製ビニロン繊維ＶＰＢ‐１０２（５ｍｍ）１０重量％とＮＢＫＰ１  ９０重量％で混抄し、３５ｇ／ｍ２の手抄きシートを作製したほかは実施例１と同様にして含浸テープ基材を得た。
【００３８】
実施例、比較例により得られた含浸和紙テープ基材の引き裂き強度比を表１に示す。
【表１】
2012098710.tif 000002
＊引き裂き強度比：比較例１の引き裂き強度を１とした時の値。値が大きいほど切れにくい
＊パルプの繊維長は重量加重平均繊維長である。合成繊維についてはカット長。
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
繊維分がマーセル化針葉樹パルプ単独又はクラフトパルプとマーセル化針葉樹パルプとからなる機械抄き和紙を用いたことを特徴とするマスキングテープ用含浸塗工タイプ和紙テープ基材。
【請求項２】
機械抄き和紙に含まれるマーセル化針葉樹パルプの割合が繊維分の５〜１００重量％である請求項１記載のマスキングテープ用含浸塗工タイプ和紙テープ基材。
【手続補正２】
【補正対象書類名】明細書
【補正対象項目名】００１０
【補正方法】変更
【補正の内容】
【００１０】
本発明者らは、かかる課題を解決するため鋭意研究の結果、マーセル化針葉樹パルプを機械抄き和紙に用いることで課題を解決することを見出し、本発明を完成するに至った。
すなわち本発明は、
（１）繊維分がマーセル化針葉樹パルプ単独又はクラフトパルプとマーセル化針葉樹パルプとからなる機械抄き和紙を用いたことを特徴とするマスキングテープ用含浸塗工タイプ和紙テープ基材、
（２）機械抄き和紙に含まれるマーセル化針葉樹パルプの割合が繊維分の５〜１００重量％である請求項１記載のマスキングテープ用含浸塗工タイプ和紙テープ基材、を提供する。
【手続補正３】
【補正対象書類名】明細書
【補正対象項目名】００１２
【補正方法】変更
【補正の内容】
【００１２】
本発明で用いられる原紙には、マーセル化処理した針葉樹パルプ単独、又はクラフトパルプとマーセル化処理した針葉樹パルプを混合して抄造した和紙が挙げられる。一般的に円網抄紙機にて抄造するが、長網抄紙機、傾斜金網抄紙機、短網タイプや円網と短網のコンビネーションタイプ等でもよい。上記クラフトパルプは強度の点で針葉樹が望ましい。上記マーセル化針葉樹パルプを混合するときの比率は５重量％以上、望ましくは１０重量％以上が好ましい。５重量％未満の場合、十分な引き裂き強度が得られない。マーセル化針葉樹パルプの重量加重平均繊維長は１．５ｍｍ以上であることが望ましい。さらに好ましくは、２．０ｍｍ以上である。１．５ｍｍ未満だと、引き裂き強度向上効果が小さくなる。
【手続補正４】
【補正対象書類名】明細書
【補正対象項目名】００１４
【補正方法】変更
【補正の内容】
【００１４】
パルプのマーセル化は、既知の方法で行うことができる。クラフトパルプや、サルファイトパルプなどの化学パルプを強アルカリに浸漬した後、残留アルカリを除去することでマーセル化パルプを得ることができ、パルプは木材、非木材を問わず使用できる。また、蒸解方法も特に限定されない。アルカリ水溶液としては、ナトリウム、カリウム、カルシウム等のアルカリ金属やアルカリ土類金属の水酸化物あるいは炭酸塩等のアルカリ水溶液を使用できるが、強アルカリのものが好ましい。強アルカリの場合、水溶液への浸漬は室温で10分〜24時間程度処理すれば良い。アルカリ水溶液の濃度は一般的には9重量％以上50重量％以下である。マーセル化処理によって多量のアルカリ分が残存するため、アルカリ処理後に水や酸水溶液による洗浄によってアルカリ分を除くことが好ましい。酸水溶液としては、希硫酸、希塩酸、希硝酸、リン酸の鉱酸又はこれらの酸性塩、例えば、硫酸アンモニウム、塩化マグネシウム、硝酸亜鉛等の水溶液を用いることができる。
また、市販されているものとしては、商品名：ポロサニア−Ｊ-ＨＰ（Ｐorosanier −Ｊ-ＨＰ、会社名：レヨニア社）が知られている。これは針葉樹をクラフト法でパルプ化した後に苛性ソーダでマーセル化処理を施したものである。
マーセル化処理によって、単繊維強度が増加し、剛直になることが知られている。また、膨潤によりパルプ繊維断面が真円形に近くなる。繊維間の水素結合が形成されにくくなるため、マーセル化パルプを使用した紙は嵩高な低密度の紙となる。
【手続補正５】
【補正対象書類名】明細書
【補正対象項目名】００１５
【補正方法】変更
【補正の内容】
【００１５】
本発明によると、マーセル化針葉樹パルプを用いることで、必要な引裂強度を得ることができるが、さらに、強度が必要な場合は、合成繊維を混抄することもできる。マーセル化針葉樹パルプによる引裂強度向上効果により、合成繊維を単独で混抄するのに比べ、混抄する合成繊維の量を抑えることができる。合成繊維としては、ビニロン、ポリエステル、ナイロン、ポリオレフィン、アクリルが使用でき、その中でも特に合成繊維の離解性の点でビニロン、ポリエステルが好ましい。引き裂き強度の点では熱融着型（バインダー）繊維よりも、融着しない主体繊維の方が好ましい。木材パルプとの合成繊維混抄比率は３〜５０重量％が好ましい。合成繊維混抄比率が３重量％未満の場合、合成繊維を混抄する効果が低くなり、５０重量％を超えると著しくコスト高となるばかりが、手切れ性が悪くなる。
合成繊維の繊維長は３〜６ｍｍが好ましい。３ｍｍ未満であると基材の強度が十分得られない。６ｍｍを超えると結束を生じやすくなり、和紙を抄造するのが難しくなる。
【手続補正６】
【補正対象書類名】明細書
【補正対象項目名】００１６
【補正方法】変更
【補正の内容】
【００１６】
原紙の坪量は、２５〜４０g/ｍ２が好ましい、坪量が２５g／ｍ２未満では、支持体としたときに十分な強度が得られず、テープが切れ易くなる。また、坪量が４０ｇ／ｍ２を超えると、腰が強くなるため被着体の密着性が悪くなる。なお、強度付与のために湿潤紙力剤、紙力増強剤および紙力剤助剤を内添もしくは外添によって加えることができる。
【手続補正７】
【補正対象書類名】明細書
【補正対象項目名】００１８
【補正方法】変更
【補正の内容】
【００１８】
本発明で用いられる含浸紙は、上記原紙にエマルジョン系樹脂を含浸、乾燥したものである。用いられる樹脂としては、アクリル酸エステル系、スチレンーブタジエンゴム系、メチルメタクリレートーブタジエンゴム系のエマルジョン等が挙げられ、単独あるいは混合して用いることができる。中でも、含浸紙の強度、柔軟性を持たせるため、ガラス転移点温度が−２５℃以下のエマルジョン樹脂が好ましい。ガラス転移点温度が−２５℃より高いと、基材の引き裂き強度が十分に得られず、テープ切れの原因となる。
樹脂の含浸量は、原紙に対して、２０重量％以上が好ましい、樹脂量が２０重量％未満では、支持体としての強度が不十分であり、粘着剤塗布工程での液の裏抜け等の懸念点がある。
含浸方法は、抄造後にオンラインでサイズプレスなどによる含浸する方法、一旦抄造乾燥巻き取り後にオフラインでディップ含浸する方法の何れでも良い。
【手続補正８】
【補正対象書類名】明細書
【補正対象項目名】００１９
【補正方法】変更
【補正の内容】
【００１９】
本発明の含浸塗工タイプテープ基材には、ブロッキング防止や溶剤の浸透を防ぐなどの目的で、樹脂層を設ける。上記含浸紙の片面に設ける樹脂は、ガラス転移点温度が０〜４０℃のエマルジョン系樹脂である。樹脂のガラス転移点温度が０℃より低いと、高温高湿下での手切れ性悪化が改善されない点、テープ基材をロール状態に巻き取った時のブロッキングが懸念される。４０℃より高い樹脂を使用すると、樹脂皮膜性が悪く、剥離剤の目止め効果、ペイントのしみ込み防止効果が十分得られない。
樹脂としては、アクリル酸エステル系、スチレンーブタジエンゴム系、アクリロニトリルーブタジエンゴム系、メチルメタクリレートーブタジエンゴム系、酢酸ビニル系のエマルジョン等が挙げられ、単独あるいは混合して用いることができる。
【手続補正９】
【補正対象書類名】明細書
【補正対象項目名】００２０
【補正方法】変更
【補正の内容】
【００２０】
上記樹脂の塗工量（乾燥坪量）は好ましくは２〜２０g/ｍ２である。塗工量が２g/ｍ２未満では、溶剤の浸透を十分に防げず、好ましくない。ただし、テープの構成や用途によっては２ｇ/ｍ２未満でも良い。また、２０g/ｍ２を超えると、コスト高になる。
上記樹脂の塗工は、抄紙機に備えているオンマシン塗工あるいは抄紙後、オフマシン塗工のいずれもが可能である。塗工方式は特に限定されることはなく、例えば、エアナイフコータ、ロッドコータ、ブレードコータなどのコータ及びその他の塗工方式が利用できる。
【手続補正１０】
【補正対象書類名】明細書
【補正対象項目名】００２２
【補正方法】変更
【補正の内容】
【００２２】
本発明の和紙テープ基材は、マスキング用途のテープの支持体として好適に用いることができる。
【手続補正１１】
【補正対象書類名】明細書
【補正対象項目名】００２４
【補正方法】変更
【補正の内容】
【００２４】
（マーセル化）
市販のマーセル化針葉樹パルプ  商品名：ポロサニア−Ｊ-ＨＰ（Ｐorosanier −Ｊ-ＨＰ、会社名：レヨニア社）の他、針葉樹クラフトパルプを独自にマーセル化処理したものも用意した。離解後に脱水したパルプ（固形６０ｇ）に２０ｗｔ％ＮａＯＨ水溶液となるように水２００ｍLと苛性ソーダを加えて良く撹拌した。３０分放置し搾水した。その後、水で洗い希硫酸で中和した。さらに水で洗浄し脱水してマーセル化針葉樹パルプを得た。
【手続補正１２】
【補正対象書類名】明細書
【補正対象項目名】００２５
【補正方法】変更
【補正の内容】
【００２５】
（繊維長測定）
マーセル化針葉樹パルプの繊維長測定は繊維長測定機  カヤーニＦＳ‐２００（メッツォオートメーション（株）製）を用いておこなった。
【手続補正１３】
【補正対象書類名】明細書
【補正対象項目名】００２６
【補正方法】変更
【補正の内容】
【００２６】
（実施例１）
市販のマーセル化針葉樹パルプとして  ポロサニア‐Ｊ‐ＨＰ（Ｐｏｒｏｓａｎｉｅｒ‐Ｊ-ＨＰ、会社名：レヨニア社）を用意した。このマーセル化針葉樹パルプ５重量％と市販の針葉樹クラフトパルプ（ＮＢＫＰ１とする）９５重量％を混抄し、３５ｇ／ｍ２の手抄きシートを作製した。これにアクリル系エマルジョン／ＳＢＲエマルジョン＝５０／５０の混合液を含浸剤として含浸紙乾燥重量に対して２５〜３０重量％になるように含浸乾燥し、含浸テープ基材を得た。
【手続補正１４】
【補正対象書類名】明細書
【補正対象項目名】００３４
【補正方法】変更
【補正の内容】
【００３４】
（参考例１）
合成繊維として（株）クラレ製ビニロン繊維ＶＰＢ‐１０２（５ｍｍ）を１０重量％、マーセル化針葉樹パルプとしてポロサニア‐Ｊ‐ＨＰを１０重量％、ＮＢＫＰ１  ８０重量％で混抄し、３５ｇ／ｍ２の手抄きシートを作製したほかは実施例１と同様にして含浸テープ基材を得た。
【手続補正１５】
【補正対象書類名】明細書
【補正対象項目名】００３８
【補正方法】変更
【補正の内容】
【００３８】
実施例、参考例、比較例により得られた含浸和紙テープ基材の引き裂き強度比を表１に示す。
【表１】
2012098710.tif 000003
＊引き裂き強度比：比較例１の引き裂き強度を１とした時の値。値が大きいほど切れにくい
＊パルプの繊維長は重量加重平均繊維長である。合成繊維についてはカット長。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
繊維分がマーセル化針葉樹パルプのみからなる機械抄き和紙を用いたことを特徴とするマスキングテープ用含浸塗工タイプ和紙テープ基材。
【請求項２】
機械抄き和紙にエマルジョン系樹脂を和紙に対して２０重量％以上含浸したことを特徴とする請求項１記載のマスキングテープ用含浸塗工タイプ和紙テープ基材。
【手続補正２】
【補正対象書類名】明細書
【補正対象項目名】００１０
【補正方法】変更
【補正の内容】
【００１０】
本発明者らは、かかる課題を解決するため鋭意研究の結果、マーセル化針葉樹パルプを機械抄き和紙に用いることで課題を解決することを見出し、本発明を完成するに至った。
すなわち本発明は、
（１）繊維分がマーセル化針葉樹パルプのみからなる機械抄き和紙を用いたことを特徴とするマスキングテープ用含浸塗工タイプ和紙テープ基材、
（２）機械抄き和紙にエマルジョン系樹脂を和紙に対して２０重量％以上含浸したことを特徴とする請求項１記載のマスキングテープ用含浸塗工タイプ和紙テープ基材、を提供する。
【手続補正３】
【補正対象書類名】明細書
【補正対象項目名】００２６
【補正方法】変更
【補正の内容】
【００２６】
（参考例１）
市販の針葉樹マーセル化パルプとして  ポロサニア‐Ｊ‐ＨＰ（Ｐｏｒｏｓａｎｉｅｒ‐Ｊ-ＨＰ、会社名：レヨニア社）を用意した。このマーセル化パルプ５重量と市販の針葉樹クラフトパルプ（ＮＢＫＰ１とする）９５重量％を混抄し、３５ｇ／ｍ２の手抄きシートを作製した。これにアクリル系エマルジョン／ＳＢＲエマルジョン＝５０／５０の混合液を含浸剤として含浸紙乾燥重量に対して２５〜３０重量％になるように含浸乾燥し、含浸テープ基材を得た。
【手続補正４】
【補正対象書類名】明細書
【補正対象項目名】００２７
【補正方法】変更
【補正の内容】
【００２７】
（参考例２）
マーセル化パルプ  ポロサニア‐Ｊ‐ＨＰの混抄比率を１０重量％、ＮＢＫＰ１を９０重量％に変えた以外は参考例１と同様にして含浸テープ基材を得た。
【手続補正５】
【補正対象書類名】明細書
【補正対象項目名】００２８
【補正方法】変更
【補正の内容】
【００２８】
（参考例３）
マーセル化パルプ  ポロサニア‐Ｊ‐ＨＰの混抄比率を２０重量％、ＮＢＫＰ１を８０重量％に変えた以外は参考例１と同様にして含浸テープ基材を得た。
【手続補正６】
【補正対象書類名】明細書
【補正対象項目名】００２９
【補正方法】変更
【補正の内容】
【００２９】
（実施例１）
マーセル化パルプ  ポロサニア‐Ｊ‐ＨＰの比率を１００重量％に変えた以外は参考例１と同様にして含浸テープ基材を得た。
【手続補正７】
【補正対象書類名】明細書
【補正対象項目名】００３０
【補正方法】変更
【補正の内容】
【００３０】
（参考例４）
参考例１で用いたＮＢＫＰ１を前述の方法でマーセル化した。このマーセル化パルプ（マーセル化ＮＢＫＰ１  とする）２０重量％にＮＢＫＰ１  ８０重量％を加えて混抄し、３５ｇ／ｍ２の手抄きシートを作製した以外は、参考例１と同様にして含浸テープ基材を得た。
【手続補正８】
【補正対象書類名】明細書
【補正対象項目名】００３１
【補正方法】変更
【補正の内容】
【００３１】
（実施例２）
参考例４において、マーセル化ＮＢＫＰ１の比率を１００重量％に変えた以外は参考例４と同様にして含浸テープ基材を得た。
【手続補正９】
【補正対象書類名】明細書
【補正対象項目名】００３２
【補正方法】変更
【補正の内容】
【００３２】
（参考例５）
参考例４において、マーセル化に用いる針葉樹クラフトパルプを別のものに変えた（このマーセル化パルプをマーセル化ＮＢＫＰ２  とする）。その他は、参考例４と同様にして含浸テープ基材を得た。
【手続補正１０】
【補正対象書類名】明細書
【補正対象項目名】００３３
【補正方法】変更
【補正の内容】
【００３３】
（実施例３）
参考例５において、マーセル化ＮＢＫＰ２の比率を１００重量％に変えた以外は参考例５と同様にして含浸テープ基材を得た。
【手続補正１１】
【補正対象書類名】明細書
【補正対象項目名】００３４
【補正方法】変更
【補正の内容】
【００３４】
（参考例６）
合成繊維として（株）クラレ製ビニロン繊維ＶＰＢ‐１０２（５ｍｍ）を１０重量％、マーセル化パルプとしてポロサニア‐Ｊ‐ＨＰを１０重量％、ＮＢＫＰ１  ８０重量％で混抄し、３５ｇ／ｍ２の手抄きシートを作製したほかは参考例１と同様にして含浸テープ基材を得た。
【手続補正１２】
【補正対象書類名】明細書
【補正対象項目名】００３５
【補正方法】変更
【補正の内容】
【００３５】
（比較例１）
マーセル化処理していないＮＢＫＰ１の比率を１００重量％として手抄きシートを作製したほかは参考例１と同様にして含浸テープ基材を得た。
【手続補正１３】
【補正対象書類名】明細書
【補正対象項目名】００３６
【補正方法】変更
【補正の内容】
【００３６】
（比較例２）
マーセル化処理をしていないＮＢＫＰ２の比率を１００重量％として手抄きシートを作製したほかは参考例１と同様にして含浸テープ基材を得た。
【手続補正１４】
【補正対象書類名】明細書
【補正対象項目名】００３７
【補正方法】変更
【補正の内容】
【００３７】
（比較例３）
合成繊維として（株）クラレ製ビニロン繊維ＶＰＢ‐１０２（５ｍｍ）１０重量％とＮＢＫＰ１  ９０重量％で混抄し、３５ｇ／ｍ２の手抄きシートを作製したほかは参考例１と同様にして含浸テープ基材を得た。
【手続補正１５】
【補正対象書類名】明細書
【補正対象項目名】００３８
【補正方法】変更
【補正の内容】
【００３８】
実施例、参考例、比較例により得られた含浸和紙テープ基材の引き裂き強度比を表１に示す。
【表１】
2012098710.tif 000004
＊引き裂き強度比：比較例１の引き裂き強度を１とした時の値。値が大きいほど切れにくい
＊パルプの繊維長は重量加重平均繊維長である。合成繊維についてはカット長。
【国際調査報告】
2012098710.tif 000005
2012098710.tif 000006